(57)【要約】【課題】液晶化合物および液晶媒体を提供する。【解決手段】本発明は、少なくとも３個のフッ素置換ベンゼン環、末端トリフルオロメチル基および少なくとも１個の−ＣＦ２Ｏ−ブリッジを有する液晶化合物に関する。また、本発明は、それらを用いて調製される液晶媒体と、これらの媒体を含有する液晶ディスプレイ装置（ＬＣディスプレイ）とにも関する。【選択図】なし【特許請求の範囲】
【請求項１】
式Ｉの化合物。
【化１】
2011195587.tif 000092
（式中、
Ａ１は、１，４−フェニレン（該基は、互いに独立に、ハロゲン、ＣＮ、ＣＨ３、ＣＨＦ２、ＣＨ２Ｆ、ＯＣＨ３、ＯＣＨＦ２またはＯＣＦ３により任意に四置換までされていてもよく、ただし、１〜２個のＣＨ基は、任意にＮにより置換されていてもよい。）、シクロヘキサン−１，４−ジイルまたはシクロヘキセン−１，４−ジイル（該基のそれぞれにおいて、１〜２個のＣＨ２基は、任意に互いに独立に、ＯまたはＳにより置換されていてもよく、および／または、ＨはＦにより置換されていてもよい。）、ビシクロ［１．１．１］ペンタン−１，３−ジイル、ビシクロ［２．２．２］オクタン−１，４−ジイル、スピロ［３．３］ヘプタン−２，６−ジイル、テトラヒドロピラン−２，５−ジイル、１，３−ジオキサン−２，５−ジイル、２，５−チオフェンジイルまたは２，５−セレノフェンジイルを表し、
Ｚ１は、単結合、ＣＦ２Ｏ、ＣＨ２ＣＨ２、ＣＦ２ＣＨ２、ＣＦ２ＣＦ２、ＣＦＨＣＦＨ、ＣＦＨＣＨ２、（ＣＯ）Ｏ、ＣＨ２Ｏ、Ｃ≡Ｃ、ＣＨ＝ＣＨ、ＣＦ＝ＣＨ、ＣＦ＝ＣＦを表し、ただし、非対称な結合単位は両方の可能な方向のどちらを向いていてもよく、および
Ｒ１は、１〜１５個のＣ原子を有する無置換のアルキル基（ただし加えて、この基における１個以上のＣＨ２基は、それぞれ互いに独立に、Ｏ原子が互いに直接連結しないようにして、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）−、−（ＣＯ）−または−Ｏ−により置き換えられていてもよい。）、Ｈ、Ｆ、Ｃｌ、Ｂｒ、ＣＮ、ＣＦ３、ＯＣＦ３、ＳＣＮ、ＮＣＳまたはＳＦ５を表す。）
【請求項２】
Ｚ１が単結合を表すことを特徴とする請求項１に記載の化合物。
【請求項３】
Ａ１が、
【化２】
2011195587.tif 000093
を表すことを特徴とする請求項１または２に記載の化合物。
【請求項４】
Ｒ１が、１〜１５個のＣ原子を有するアルキル基（ただし加えて、この基における１個以上のＣＨ２基は、それぞれ互いに独立に、Ｏ原子が互いに直接連結しないようにして、−Ｃ≡Ｃ−、−ＣＨ＝ＣＨ−、−（ＣＯ）Ｏ−、−Ｏ（ＣＯ）−、−（ＣＯ）−または−Ｏ−により置き換えられていてもよい。）を表すことを特徴とする請求項１〜３のいずれか一項に記載の化合物。
【請求項５】
Ｒ１が、１〜１２個のＣ原子を有する直鎖状のアルキル基を表すことを特徴とする請求項１〜４のいずれか一項に記載の化合物。
【請求項６】
Ｒ１が、３個のＣ原子を有する直鎖状のアルキル基を表すことを特徴とする請求項１〜５のいずれか一項に記載の化合物。
【請求項７】
請求項１〜６のいずれか一項に記載の式Ｉの化合物を調製する方法であって、
適切な遷移金属触媒の存在下において、式ＡおよびＢの２種類の出発物質を反応させる反応工程を含む方法。
【化３】
2011195587.tif 000094
（式中、Ｒ１、Ａ１およびＺ１は、式Ｉで定義される通りであり、および
Ｘ１またはＸ２が、−Ｂ（ＯＨ）２、ボロン酸エステルまたはボロン酸塩を表し、そして他の基が、Ｃｌ、Ｂｒ、Ｉまたは−Ｏ（ＳＯ２）ＣＦ３を表す。）
【請求項８】
請求項１〜６のいずれか一項に記載の式Ｉの１種類以上の化合物を含むことを特徴とする液晶媒体。
【請求項９】
式ＩＩおよびＩＩＩの化合物より選択される１種類以上の化合物を追加的に含むことを特徴とする請求項８に記載の液晶媒体。
【化４】
2011195587.tif 000095
（式中、
Ｒ１は、互いに独立に、１〜１５個のＣ原子を有する無置換のアルキル基を表し、ただし加えて、この基における１個以上のＣＨ２基は、それぞれ互いに独立に、Ｏ原子が互いに直接連結しないようにして、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）−、−（ＣＯ）−または−Ｏ−により置き換えられていてもよく、
Ａ２、Ａ３は、互いに独立に、
【化５】
2011195587.tif 000096
を表し、
Ｚ２、Ｚ３は、互いに独立に、単結合、ＣＦ２Ｏ、ＣＨ２ＣＨ２、ＣＦ２ＣＨ２、ＣＦ２ＣＦ２、ＣＦＨＣＦＨ、ＣＦＨＣＨ２、（ＣＯ）Ｏ、ＣＨ２Ｏ、Ｃ≡Ｃ、ＣＨ＝ＣＨ、ＣＦ＝ＣＨ、ＣＦ＝ＣＦを表し、ただし、非対称な結合単位は両方の可能な方向のどちらを向いていてもよく、
Ｘ１は、Ｆ、Ｃｌ、ＣＮ、または、１〜３個のＣ原子を有しＦにより一置換または多置換されているアルキル、アルケニル、アルケニルオキシ、アルコキシアルキルまたはアルコキシを表し、および
Ｌ１〜Ｌ４は、ＨまたはＦを表す。）
【請求項１０】
液晶媒体における、または電気光学的ディスプレイにおける請求項１〜６のいずれか一項に記載の式Ｉの化合物の使用。
【請求項１１】
請求項８または９に記載の液晶媒体を含有する電気光学的ディスプレイ装置。
【請求項１２】
液晶ブルー相の領域において完全または部分的に動作することを特徴とする請求項１１に記載の電気光学的ディスプレイ装置。
【発明の詳細な説明】
【技術分野】
【０００１】
本発明は、少なくとも３個のフッ素置換ベンゼン環、末端トリフルオロメチル基および少なくとも１個の−ＣＦ２Ｏ−ブリッジを有する液晶化合物に関する。また、本発明は、それらを用いて調製される液晶媒体、およびこれらの媒体を含有する液晶ディスプレイ装置（ＬＣディスプレイ）にも関する。
【背景技術】
【０００２】
情報を表示するために、ＬＣディスプレイにおいて液晶媒体が長らく使用されてきた。４個の環および１個の−ＣＦ２Ｏ−ブリッジを有する高極性化合物は、例えば、ドイツ国特許出願公開第１０３５３６５８号公報（特許文献１）および欧州特許出願公開第１４５４９７５号公報（特許文献２）において、ディスプレイ装置用に既に提案されている。米国特許出願公開第２００９／００５９１５７号公報（特許文献３）には、光学的等方性ブルー相において動作するＬＣディスプレイが開示されている。
【０００３】
当業者に良く知られているネマチック液晶を用いるディスプレイに加え、ブルー相を有する媒体を基礎とする用途も次第に開発されてきている。これらは、特に、短い応答時間によって特徴づけられる。液晶ブルー相の電気光学的効果を利用するディスプレイ用途においては、特に、パラメータΔεおよびΔｎが極めて重要である。
【０００４】
これらの相における高速スイッチング動作のための原理は、所謂カー効果である。カー効果は、外部電界によって引き起こされる光学的に透明および等方な材料の複屈折における変化である。複屈折における変化は、以下の式によって与えられる：
【０００５】
【数１】
2011195587.tif 000002
式中、Δｎｉｎｄｕｃｅｄは誘発される複屈折であり、Ｋはカー定数であり、Ｅは印加される電界である。λは波長を表す。ブルー相における材料については、異常に高いカー定数が観測される。
【０００６】
Ｋｉｋｕｃｈｉらは、ＬＣ材料の特性に対するカー定数の依存性を記載している［Ｈ．Ｋｉｋｕｃｈｉら、Ａｐｐｌ．Ｐｈｙｓ．Ｌｅｔｔ．２００８年、９２巻、０４３１１９頁（非特許文献１）］。それによれば、カー定数は、液晶媒体の複屈折率および誘電異方性の積に比例する：
【０００７】
【数２】
2011195587.tif 000003
高速スイッチングプロセスおよび低いスイッチング電圧のためには、高い値のカー定数、よって、高い値の積Δｎ・Δεを有する材料が必要である。
【０００８】
ブルー相の安定化のために使用される重合性シクロヘキサン誘導体に加え、国際特許出願公開第２００８／０６１６０６号パンフレット（特許文献４）には、以下の式のＣＦ３末端化合物：
【０００９】
【化１】
2011195587.tif 000004
を含め、複数の異なるＬＣ成分も開示されている。
当該明細書においては、テトラヒドロピラン環の隣のベンゼン環が２個のフッ素原子により排他的に置換されている。
【００１０】
米国特許出願公開第２００６／００６１６９９号公報（特許文献５）（ドイツ国特許出願公開第１０３５３６８５号公報（特許文献６）参照）には、例えば、下式の２種類のＦ末端化合物：
【００１１】
【化２】
2011195587.tif 000005
を含め、４個の環および１個の−ＣＦ２Ｏ−ブリッジを有する化合物が開示されている。
Ｌ１がＨである化合物の積Δｎ・Δεの方が、Ｌ１がＦである化合物よりも低い（４．３に比べ４．０）ことがデータより明らかである。
【００１２】
欧州特許出願公開第１４５４９７５号公報（特許文献７）には、例えば、下式の２種類のＯＣＦ３末端化合物：
【００１３】
【化３】
2011195587.tif 000006
を含め、４個の環および１個の−ＣＦ２Ｏ−ブリッジを有する化合物が開示されている。
Ｌ１がＨである化合物の積Δｎ・Δεの方が、Ｌ１がＦである化合物よりも低い（３．７に比べ３．５）ことがデータより再び明らかである。
【先行技術文献】
【特許文献】
【００１４】
【特許文献１】ドイツ国特許出願公開第１０３５３６５８号公報
【特許文献２】欧州特許出願公開第１４５４９７５号公報
【特許文献３】米国特許出願公開第２００９／００５９１５７号公報
【特許文献４】国際特許出願公開第２００８／０６１６０６号パンフレット
【特許文献５】米国特許出願公開第２００６／００６１６９９号公報
【特許文献６】ドイツ国特許出願公開第１０３５３６８５号公報
【特許文献７】欧州特許出願公開第１４５４９７５号公報
【非特許文献】
【００１５】
【非特許文献１】Ｈ．Ｋｉｋｕｃｈｉら、Ａｐｐｌ．Ｐｈｙｓ．Ｌｅｔｔ．２００８年、９２巻、０４３１１９頁
【発明の概要】
【発明が解決しようとする課題】
【００１６】
液晶媒体における使用のために有利な特性を有する化合物を提供することを本発明の目的とする。特に、化合物は、ポリマー安定化されたブルー相を有する媒体を使用するディスプレイにおける使用にとって適していなければならない。本明細書においては、高速スイッチングを可能とし、良好な電圧保持率（ＶＨＲ）を有し、スイッチングプロセスのために低い電圧（Ｖｏｐ）を必要とし、高い透明点を有し、低いヒステリシスを示し、低いメモリー効果を有し、光および熱への曝露に対して安定な材料が要求される。加えて、個々の化合物はネマチックＬＣ媒体において適度な溶解性を有していなければならないか、それら自身で広いネマチック相範囲を有していなければならない。
【課題を解決するための手段】
【００１７】
この目的は、一般式Ｉの化合物によって本発明に従い達成される。また、驚くべきことに、本発明による化合物を用いることにより、適切なネマチック相範囲、高い誘電異方性Δεおよび高いΔｎを有する液晶媒体を達成することができ、該液晶媒体は先行技術の材料の不具合を有していないか、少なくとも著しく低減された程度にのみ有することも見出された。実質的には、単なるネマチックディスプレイ用の高極性物質にも同一の要求がある。
【発明を実施するための形態】
【００１８】
本発明は式Ｉの化合物に関する。
【００１９】
【化４】
2011195587.tif 000007
式中、
Ａ１は、１，４−フェニレン（該基は、互いに独立に、ハロゲン、ＣＮ、ＣＨ３、ＣＨＦ２、ＣＨ２Ｆ、ＣＦ３、ＯＣＨ３、ＯＣＨＦ２、ＯＣＨ２ＦまたはＯＣＦ３により任意に四置換までされていてもよく、ただし、１〜２個のＣＨ基は、任意にＮにより置換されていてもよい。）、シクロヘキサン−１，４−ジイルまたはシクロヘキセン−１，４−ジイル（該基のそれぞれにおいて、１〜２個のＣＨ２基は、任意に互いに独立に、ＯまたはＳにより置換されていてもよく、および／または、ＨはＦにより置換されていてもよい。）、ビシクロ［１．１．１］ペンタン−１，３−ジイル、ビシクロ［２．２．２］オクタン−１，４−ジイル、スピロ［３．３］ヘプタン−２，６−ジイル、テトラヒドロピラン−２，５−ジイル、１，３−ジオキサン−２，５−ジイル、２，５−チオフェンジイルまたは２，５−セレノフェンジイルを表し、
Ｚ１は、単結合、ＣＦ２Ｏ、ＣＨ２ＣＨ２、ＣＦ２ＣＨ２、ＣＦ２ＣＦ２、ＣＦＨＣＦＨ、ＣＦＨＣＨ２、（ＣＯ）Ｏ、ＣＨ２Ｏ、Ｃ≡Ｃ、ＣＨ＝ＣＨ、ＣＦ＝ＣＨ、ＣＦ＝ＣＦを表し、ただし、非対称な結合単位（例えば、ＣＦ２Ｏ）は両方の可能な方向のうち、どちらを向いていてもよく、および
Ｒ１は、１〜１５個のＣ原子を有する無置換のアルキル基（ただし加えて、この基における１個以上のＣＨ２基は、それぞれ互いに独立に、Ｏ原子が互いに直接連結しないようにして、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）−、−（ＣＯ）−または−Ｏ−により置き換えられていてもよい。）、Ｈ、Ｆ、Ｃｌ、Ｂｒ、ＣＮ、ＣＦ３、ＯＣＦ３、ＳＣＮ、ＮＣＳまたはＳＦ５を表す。
【００２０】
本発明による化合物は、比較的高い透明点、極めて高い誘電異方性（Δε）、高い光学的異方性（Δｎ）および低い回転粘度を有する。本発明による化合物は、単独または更なるメソゲン成分と混合されて、広い温度範囲にわたりネマチック相を有する。これらの特性により、本発明による化合物は液晶媒体における使用に適するものとなる。本発明による化合物は、ブルー相の領域における媒体における使用に特に適する。
【００２１】
基Ｒ１は、好ましくは、１〜１５個のＣ原子を有するアルキル基を表し、ただし加えて、この基における１個以上のＣＨ２基は、それぞれ互いに独立に、Ｏ原子が互いに直接連結しないようにして、−Ｃ≡Ｃ−、−ＣＨ＝ＣＨ−、−（ＣＯ）Ｏ−、−Ｏ（ＣＯ）−、−（ＣＯ）−または−Ｏ−により置き換えられていてもよい。Ｒ１は、特に好ましくは、無置換のアルキル、非常に特に好ましくは、１〜１２個のＣ原子を有する直鎖状のアルキルを表す。
【００２２】
ブリッジ基Ｚ１は、好ましくは、単結合を表す。
【００２３】
環Ａ１は、好ましくは、以下の基より選択され、
【００２４】
【化５】
2011195587.tif 000008
特に好ましくは、以下の基より選択される基を表す。
【００２５】
【化６】
2011195587.tif 000009
従って、本発明の具体的な好ましい実施形態は、とりわけ、以下の構造である。
【００２６】
【化７】
2011195587.tif 000010
式中、ｎは、１、２、３、４、５、６または７、特に、３である。
【００２７】
式Ｉの化合物は、以下の具体的合成例（スキーム１）より明らかな通り、有利に調製できる。
【００２８】
特に好ましくは、構築ブロック２をボロン酸類１または、例えば、３などのボロン酸エステル類とパラジウム促進交差カップリング反応することにより、式Ｉの化合物を調製する（鈴木カップリング、スキーム１参照）。
【００２９】
【化８】
2011195587.tif 000011
【００３０】
また、求電子剤および求核剤の役割を交換しても構わない。よって、ボロン酸類６または、例えば、ピナコールボロン酸エステル５などのボロン酸エステル類が好ましい出発化合物である（スキーム２）。これらを対応する求電子剤４（ただし、Ｘは、好ましくは、Ｂｒ、Ｉまたはトリフレート（ＯＴｆ）である。）と反応する。
【００３１】
【化９】
2011195587.tif 000012
【００３２】
必要な出発材料は、当業者に既知で、例えば、Ｈｏｕｂｅｎ−Ｗｅｙｌ著、Ｍｅｔｈｏｄｅｎ  ｄｅｒ  ｏｒｇａｎｉｓｃｈｅｎ  Ｃｈｅｍｉｅ  ［Ｍｅｔｈｏｄｓ  ｏｆ  Ｏｒｇａｎｉｃ  Ｃｈｅｍｉｓｔｒｙ］、Ｔｈｉｅｍｅ−Ｖｅｒｌａｇ社、Ｓｔｕｔｔｇａｒｔ市などの有機化学の標準的な著作に記載される方法に類似して調製できる。
【００３３】
スキーム３に示す通り、３，５−ジフルオロ−４−トリフルオロメチルフェノール（８）より出発して化合物２を合成する。塩基存在下において該フェノールをジチアニリウム塩７と反応させ、付加物を直接、酸化的に脱硫する［Ｐ．Ｋｉｒｓｃｈ、Ｍ．Ｂｒｅｍｅｒ、Ａ．Ｔａｕｇｅｒｂｅｃｋ、Ｔ．Ｗａｌｌｍｉｃｈｒａｔｈ、Ａｎｇｅｗ．Ｃｈｅｍ．Ｉｎｔ．Ｅｄ．２００１年、４０巻、１４８０〜１４８４頁］。
【００３４】
【化１０】
2011195587.tif 000013
【００３５】
次いで、ピナコールボラン類、例えば、ビス（ピナコラト）ジボロン（Ｐｉｎ２Ｂ２）を使用するパラジウム触媒ホウ素化を経由して２より出発し、ボロン酸エステル５を得る。ボロン酸６は、２より得られる有機リチウム化合物をホウ酸トリメチルと反応し、引き続いて加水分解することで得られる（スキーム４）。
【００３６】
【化１１】
2011195587.tif 000014
【００３７】
Ａ１がシクロヘキサン環でＺ１が単結合の場合、対応するボロン酸類１３を容易に入手できる（スキーム５）のため、好ましくは、方法Ａ（スキーム１参照）が使用される。３−フルオロブロモフェノール（９）より得られるグリニャール試薬をケトン類１０に加える。アルコール類１１を脱水によりアルケン類に転化し、次いで、アルケン類を水素化する。次いで、異性化により、好ましくは、化合物１２のトランス異性体が得られる。適切なリチウム塩基により、所望の位置においてオルトメタル化がうまく行なわれる。該有機金属化合物をホウ酸トリメチルと反応し、酸を使用する一連の操作の後にボロン酸類１３が得られる。
【００３８】
次いで、例えば、スキーム５に記載される条件下において、成分１３および２の鈴木カップリングが優れた収率で進行する。
【００３９】
【化１２】
2011195587.tif 000015
【００４０】
Ａ１がテトラヒドロピラン環を表す化合物に対しては、反応を同じように行うと位置異性のボロン酸の混合物が得られるため、これは好ましい方法ではない（スキーム６参照）。１５と１６の分離は、容易に可能ではない。
【００４１】
【化１３】
2011195587.tif 000016
【００４２】
従って、良好な収率および優れた純度で好ましい化合物Ｉａ（即ち、Ａ１がテトラヒドロピランでＺ１が単結合であるＩ）の合成を行えるための方法を提供することも本発明の態様である。この目的は、２つのプロセスを開発することで達成される（スキーム７および８またはスキーム９および１０参照）。
【００４３】
第１のプロセスはスキーム１からの方法Ｂに基づく。ここでは、化合物２に対する鈴木カップリングにおいて、ボロン酸エステル１７を化合物Ｉａに転化する（スキーム７）。
【００４４】
【化１４】
2011195587.tif 000017
【００４５】
この目的のために必要なボロン酸エステル１７は、４−ブロモ−３−フルオロベンズアルデヒド（１８）より出発して合成する。最初に、Ｐｒｉｎｓ型環化において、４−ブロモ−３−フルオロベンズアルデヒド（１８）をアリルアルコール類１９と反応させ、ブロモテトラヒドロピラン類２０を与える。パラジウム触媒を用いてブロモテトラヒドロピラン類２０をＰｉｎ２Ｂ２と反応させ、ボロン酸エステル類２１を得る。最後に、還元的条件下において脱臭素化を行い、化合物１７を得る。
【００４６】
【化１５】
2011195587.tif 000018
【００４７】
第２のプロセスは、スキーム２からの方法Ｃに基づく。ここでは、出発材料としてトリフレート類２２を使用し、鈴木カップリングにおいて、ボロン酸エステル５と反応させ、化合物Ｉａが得られる（スキーム９）。
【００４８】
【化１６】
2011195587.tif 000019
【００４９】
トリフレート類２２は、４−ブロモ−２−フルオロフェノール（２３）より出発して以下の通り合成する。最初に、臭化ベンジルを使用してヒドロキシル官能基を保護し、ベンジルエーテル２４を得る。Ｎ−ホルミルモルホリンまたはＤＭＦを使用して、２４より形成されたグリニャール試薬をホルミル化する。アリルアルコール類１９を使用し、アルデヒド２５のＰｒｉｎｓ型環化を経由して、テトラヒドロピラン環を構築する。この段階において、化合物２６の望ましくないシス異性体（テトラヒドロピラン環の１，４−位に関して）が有利に分離除去される。還元的条件下における脱臭素化により、ベンジル保護基の除去と共に、フェノール類２７が形成される。化合物２７をトリフルオロメタンスルホン酸無水物（Ｔｆ２Ｏ）と反応させ、所望のトリフレート類２２を与える。
【００５０】
【化１７】
2011195587.tif 000020
【００５１】
従って、本発明は、適切な遷移金属触媒の存在下において、式ＡおよびＢの２種類の出発物質を反応させる反応工程を含む式Ｉの化合物を調製する方法も包含する。
【００５２】
【化１８】
2011195587.tif 000021
式中、Ｒ１、Ａ１およびＺ１は、式Ｉで定義される通りであり、および
Ｘ１またはＸ２が、−Ｂ（ＯＨ）２、ボロン酸エステルまたはボロン酸塩を表し、そして他の基が、Ｃｌ、Ｂｒ、Ｉまたは−Ｏ（ＳＯ２）ＣＦ３を表す。
【００５３】
この方法は、
Ａ１が
【００５４】
【化１９】
2011195587.tif 000022
を表し、
Ｚ１が単結合を表し、
Ｘ１が、ホウ素原子、好ましくは、ボロン酸エステル基を含む基を表し、
Ｘ２が、ハロゲンまたはこの方法に適切な基を表す
式Ｉの化合物にとって特に有利である。
【００５５】
ホウ素化合物Ａは、好ましくは、スキーム８に類似して調製され、即ち、化合物Ａまたはそれの前駆体は、適切なホウ素化合物の存在下でパラジウム触媒を用いて、Ｘ１がＢｒである化合物より調製される。
【００５６】
本発明による液晶媒体は、式Ｉの１種類以上の化合物および任意成分として少なくとも１種類の更なる、好ましくは、メソゲン化合物を含む。従って、液晶媒体は、好ましくは、２種類以上の化合物を含む。好ましい媒体は、式Ｉの好ましい化合物を含む。
【００５７】
本発明による液晶媒体は、好ましくは、正の誘電異方性を有する。本発明による液晶媒体は、それらが高い光学的異方性と組み合わされて非常に高い誘電異方性を有するように設計できる。
【００５８】
本発明による液晶媒体のために更に好ましい化合物は、式ＩＩおよびＩＩＩの化合物より選択される：
【００５９】
【化２０】
2011195587.tif 000023
式中、
Ｒ１は、それぞれの場合において互いに独立に、１〜１５個のＣ原子を有する無置換のアルキル基（ただし加えて、この基における１個以上のＣＨ２基は、それぞれ互いに独立に、Ｏ原子が互いに直接連結しないようにして、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）−、−（ＣＯ）−または−Ｏ−により置き換えられていてもよい。）、好ましくは、２〜７個のＣ原子を有する直鎖状のアルキル基を表し、
Ａ２、Ａ３は、互いに独立に、
【００６０】
【化２１】
2011195587.tif 000024
を表し、
Ｚ２、Ｚ３は、互いに独立に、単結合、ＣＦ２Ｏ、ＣＨ２ＣＨ２、ＣＦ２ＣＨ２、ＣＦ２ＣＦ２、ＣＦＨＣＦＨ、ＣＦＨＣＨ２、（ＣＯ）Ｏ、ＣＨ２Ｏ、Ｃ≡Ｃ、ＣＨ＝ＣＨ、ＣＦ＝ＣＨ、ＣＦ＝ＣＦを表し、ただし、非対称な結合単位（例えば、ＣＦ２Ｏ）は両方の可能な方向のどちらを向いていてもよく、
Ｘ１は、Ｆ、Ｃｌ、ＣＮ、または、１〜３個のＣ原子を有しＦにより一置換または多置換されているアルキル、アルケニル、アルケニルオキシ、アルキルアルコキシまたはアルコキシを表し、および
Ｌ１〜Ｌ４は、ＨまたはＦを表す。
【００６１】
液晶媒体は、好ましくは、１０および５０質量％の間の量で、式Ｉの化合物を含む。総含有量が１０％を超える場合、好ましくは、基Ｒ１の鎖長が異なり、任意選択で環Ａ１が異なる２種類以上の式Ｉの化合物を使用する。液晶媒体は、好ましくは、２０および４０質量％の間の式ＩＩの化合物を含む。式ＩＩＩの化合物は、存在するのであれば、好ましくは、２０質量％までの量で使用する。残りの他の化合物は、存在するのであれば、高い誘電異方性、高い光学的異方性、および、好ましくは、高い透明点を有する更なる化合物より選択される。
【００６２】
高含有量の式Ｉの化合物により、好ましくは、式ＩＩおよびＩＩＩの化合物によって補足されて、過度に高い誘電異方性を達成できる。
【００６３】
式ＩＩの好ましい化合物は、式ＩＩａのものである：
【００６４】
【化２２】
2011195587.tif 000025
式中、Ｒ１およびＬ１は、式ＩＩで定義される通りである。
【００６５】
式ＩＩＩの好ましい化合物は、式ＩＩＩａまたはＩＩＩｂのものである：
【００６６】
【化２３】
2011195587.tif 000026
式中、Ｒ１は式ＩＩＩで定義される通りである。
【００６７】
本発明は、更に、液晶媒体において、好ましくは、光学的に等方な液晶相、好ましくは、ブルー相を有する媒体において、式Ｉの化合物を使用することに関する。この相は、好ましくは、ポリマー安定化されている。一般に、媒体のモノマー含有物は、媒体がブルー相にある温度において重合される。よって、この相の安定範囲は広くなっている。ブルー相におけるポリマー安定化媒体のこれまでに達成可能であった特性における著しい改良が、本発明による化合物および媒体に付随する。
【００６８】
加えて、液晶媒体は、安定剤、キラルドーパントおよびナノ粒子などの更なる添加剤を含んで構わない。添加される個々の化合物は、好ましくは、０．１〜６％の濃度において使用される。使用される個々の化合物の濃度は、好ましくは、それぞれの場合において、０．１％〜３％の範囲内である。しかしながら、液晶混合物の他の構成成分、即ち、液晶またはメソゲン化合物、および適切な場合には重合成分のための濃度データは、これらの添加剤の濃度を考慮せずに示される。
【００６９】
液晶媒体は、好ましくは、０．０１〜１０質量％の光学的に活性なキラルドーパントを含む。これは、液晶ブルー相の形成を助ける。ブルー相のためには、好ましくは、高いＨＴＰ（「ｈｅｌｉｃａｌ  ｔｗｉｓｔｉｎｇ  ｐｏｗｅｒ（らせん誘起力）」）を有するキラルドーパントを、典型的には、２〜５質量％の範囲内において使用する。
【００７０】
本発明による媒体は、好ましくは、１種類以上の重合性化合物を含むか、または、それらより得られるポリマーによって安定化されており、ここで、重合は、好ましくは、ブルー相において行われる。
【００７１】
液晶媒体は、好ましくは０〜１０質量％、特には０．０１〜５質量％、特に好ましくは０．１〜３質量％の安定剤を含む。媒体は、好ましくは、２，６−ジ−ｔｅｒｔ−ブチルフェノール類、２，２，６，６−テトラメチルピペリジン類または２−ベンゾトリアゾール−２−イルフェノール類より選択される１種類以上の安定剤を含む。これらの補助剤は当業者に既知であり、例えば、光安定剤として商業的に入手可能である。
【００７２】
従って、また、本発明の実施形態は、式Ｉの１種類以上の化合物を、好ましくは、式ＩＩおよびＩＩＩより選択される１種類以上の液晶化合物と、任意成分として１種類以上の更なる化合物と、任意成分として１種類以上の添加剤と混合することを特徴とする液晶媒体を調製する方法である。任意に、引き続き、液晶媒体の重合性成分を重合する。
【００７３】
本発明は、更に、電気光学的装置、好ましくは、液晶ディスプレイにおける本発明による化合物または媒体の使用、およびそのような装置自身に関する。ディスプレイは、好ましくは、少なくとも部分的にブルー相（好ましくは、ポリマー安定化ブルー相である。）の領域において動作する。あるいは、媒体およびディスプレイは、好ましくは、ネマチック相においても動作する。
【００７４】
本発明によるポリマー安定化装置は、好ましくは、装置自身において、即ち、光電子セルにおいて、媒体の重合性構成成分の重合を行うことによって製造される。
【００７５】
本発明による電気光学的ディスプレイ装置の構造は、好ましくは、液晶媒体を封入する２枚の互いに対向する基板と、セル内に設けられた電極とを含むセルより成る。電極は、好ましくは、基板に平行な方向（または、光軸に垂直）の成分を有する電界を液晶媒体中に電極が生成できるように設計される。電極は、好ましくは、くし型電極（交差指電極）として基板の一方に適用される。一方または両方の基板が透明であることが好ましい。ブルー相において動作するディスプレイの場合、電圧を印加することで、光学的に等方な媒体が複屈折性となる。対応して配置された偏光子と共に、光学的なスイッチング操作が達成される。
【００７６】
本出願において、用語「誘電的に正」はΔεが３．０より大きい化合物または成分を記載し、誘電的に中性は、Δεが−１．５以上３．０以下の化合物または成分を記載し、誘電的に負は、Δεが−１．５未満の化合物または成分を記載する。それぞれの化合物の誘電異方性は、ネマチックホスト混合物中のそれぞれ個々の化合物の１０％溶液の結果より決定される。それぞれの化合物のホスト混合物中における溶解度が１０％未満の場合、濃度を５％に下げる。テスト混合物の容量は、ホメオトロピック配向のセルにおいて、また、ホモジニアス配向のセルの両方において決定される。両タイプのセルにおける層厚は約２０μｍである。印加される電圧は１ｋＨｚの周波数、および、典型的には、０．５Ｖ〜１．０Ｖの有効値を有する矩形波であるが、それぞれのテスト混合物の容量閾値よりも電圧が低くなるよう常に選択される。
【００７７】
誘電的に正の化合物に使用されるホスト混合物は混合物ＺＬＩ−４７９２であり、誘電的に中性および誘電的に負の化合物に使用されるホスト混合物は混合物ＺＬＩ−３０８６であり、両者ともドイツ国メルク社製である。化合物の誘電定数の絶対値は、興味ある化合物を添加した際のホスト混合物のそれぞれの値における変化より決定される。その値を、興味ある化合物の濃度１００％に外挿する。
【００７８】
２０℃の測定温度においてネマチック相を有する成分は、そのままで測定され、他の全ては化合物と同様に処理される。
【００７９】
本出願において示されるパラメータの範囲は、他に明らかに示さない限り、全て限界値を含む。
【００８０】
本出願を通じて、他に明らかに示さない限り、以下の条件および定義を適用する。全ての濃度は質量パーセントで示され、それぞれの場合において、混合物全体に関する。例えば、液晶の融点Ｔ（Ｃ，Ｎ）またはＴ（Ｃ，Ｓ）、スメクチック（Ｓ）相からネマチック（Ｎ）相への転移Ｔ（Ｓ，Ｎ）および透明点Ｔ（Ｎ，Ｉ）などの全ての温度は、摂氏度で示される。全ての温度差は差異度で示される。全ての物理的特性、典型的には液晶の特性は、「Ｍｅｒｃｋ  Ｌｉｑｕｉｄ  Ｃｒｙｓｔａｌｓ、Ｐｈｙｓｉｃａｌ  Ｐｒｏｐｅｒｔｉｅｓ  ｏｆ  Ｌｉｑｕｉｄ  Ｃｒｙｓｔａｌｓ」、１９９７年１１月、ドイツ国メルク社に従って決定され、他に明らかに示さない限り、２０℃の温度で示される。光学異方性（Δｎ）は、５８９．３ｎｍの波長で決定される。誘電異方性（Δε）は、１ｋＨｚの周波数で決定される。Δεは（ε‖−ε⊥）と定義され、一方、εａｖｅは（ε‖＋２ε⊥）／３である。
【００８１】
閾電圧および他の全ての電気光学的特性は、ドイツ国メルク社で製造されたテストセルを使用して決定される。Δεの決定のためのテストセルは、約２０μｍの層厚を有している。電極は、１．１３ｃｍ２の面積および保護リングを有する円形ＩＴＯ電極である。配向層は、ホメオトロピック配向（ε‖）用には日本国日産化学社製ＳＥ−１２１１、ホモジニアス配向（ε⊥）用には日本国日本合成ゴム社製ポリイミドＡＬ−１０５４である。容量値は、０．３Ｖｒｍｓの電圧を有する正弦波を使用し、Ｓｏｌａｔｒｏｎ１２６０周波数応答解析装置を使用して決定する。電気光学的測定において使用される光は、白色光である。ドイツ国Ａｕｔｒｏｎｉｃ  Ｍｅｌｃｈｅｒｓ社製の商業的に入手可能なＤＭＳ装置を使用する装置構成を、本明細書において使用する。特性電圧を、垂直観察で決定する。閾値電圧（Ｖ１０）、中間灰色電圧（Ｖ５０）および飽和電圧（Ｖ９０）を、それぞれ、１０％、５０％および９０％の相対コントラストで決定する。
【００８２】
液晶のダイレクタに垂直および平行な特性の成分に関する値は、磁界中において液晶を配向することで得る。この目的のために、永久磁石の磁界を使用する。磁界の強度は０．３５ｔｅｓｌａである。磁石の配置を対応して設定し、次いで、対応して９０°回転する。
【００８３】
本出願においては、他に明らかに示さない限り、用語「化合物」は、１種類の分子と、また、複数種類の分子との両方を表す。
【００８４】
用語「アルキル」は、好ましくは、１〜１５個の炭素原子を有する直鎖状および分岐状のアルキル基、特に、直鎖状の基であるメチル、エチル、プロピル、ブチル、ペンチル、ヘキシルおよびヘプチルを包含する。２〜１０個の炭素原子を有する基が、一般に好ましい。
【００８５】
用語「アルケニル」は、好ましくは、２〜１５個の炭素原子を有する直鎖状および分岐状のアルケニル基、特に直鎖状の基を包含する。特に好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、特に、Ｃ２〜Ｃ７−１Ｅ−アルケニル、Ｃ４〜Ｃ７−３Ｅ−アルケニルおよびＣ５〜Ｃ７−４−アルケニルである。更に好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が、一般に好ましい。
【００８６】
用語「アルコキシ」は、好ましくは、式ＣｎＨ２ｎ＋１−Ｏ−の直鎖状の基を包含し、ただし、ｎは１〜１０を表し、ｎは、好ましくは、１〜６である。好ましいアルコキシ基は、例えば、メトキシ、エトキシ、ｎ−プロポキシ、ｎ−ブトキシ、ｎ−ペントキシ、ｎ−ヘキソキシ、ｎ−ヘプトキシ、ｎ−オクトキシ、ｎ−ノノキシ、ｎ−デコキシである。
【００８７】
用語「オキサアルキル」または「アルコキシアルキル」は、好ましくは、式ＣｎＨ２ｎ＋１−Ｏ−（ＣＨ２）ｍの直鎖状の基を包含し、ただし、ｎおよびｍは、それぞれ互いに独立に、１〜１０を表す。好ましくは、ｎが１で、ｍが１〜６である。
【００８８】
用語「フッ化アルキル基」は、好ましくは、一フッ素化または多フッ素化された基を包含する。ペルフッ素化された基も含む。ＣＦ３、ＣＨ２ＣＦ３、ＣＨ２ＣＨＦ２、ＣＨＦ２、ＣＨ２Ｆ、ＣＨＦＣＦ３およびＣＦ２ＣＨＦＣＦ３が特に好ましい。
【００８９】
用語「フッ化アルコキシ基」は、好ましくは、一フッ素化または多フッ素化された基を包含する。ペルフッ素化された基も含む。ＯＣＦ３が特に好ましい。
【００９０】
１，４−シクロヘキサン環は、好ましくは、１，４−トランス立体配置である。例示化合物はトランス立体配置である。
【００９１】
本出願において、用語「化合物（複数形）」は、他に明らかに示さない限り、１種類の化合物と、また、複数種類の化合物との両者を表す。逆に、これが定義に従って可能であり他に明らかに示さない限り、用語「化合物（単数形）」は、一般に、複数種類の化合物も含む。同一のことを、液晶媒体（複数形）および液晶媒体（単数形）との用語に適用する。それぞれの場合において用語「成分」は、１種類以上の物質、化合物および／または粒子を包含する。
【００９２】
本発明による液晶媒体は、複数種類の化合物、好ましくは３〜３０種類、より好ましくは４〜２０種類、非常に好ましくは４〜１６種類の化合物から成る。これらの化合物は、従来の様式において混合される。一般に、より少ない量で使用される化合物の所望の量を、より多い量で使用される化合物中に溶解する。より高濃度において使用される化合物の透明点より温度が高い場合、溶解工程の完了を特に容易に観察できる。しかしながら、他の従来法において、例えば、化合物の同族または共晶混合物でよいが、所謂プレミックスを使用して、または、例えば、それらの構成成分がそれら自身で使用可能な状態の混合物である所謂「マルチボトル」系を使用して媒体を調製することも可能である。
【００９３】
以下の例は、本発明をどのような様式においても制限することなく説明する。
【００９４】
しかしながら、いかなる特性が達成可能であり、それらをどの範囲で改変できるかが、物理的特性により当業者に明らかとなる。よって、特に、好ましくは達成できる種々の特性の組み合わせが当業者に対して十分に規定される。
【００９５】
更なる略称：
ＢｎＢｒ  臭化ベンジル
ＴＨＦ    テトラヒドロフラン
Ｐｄ／Ｃ  商業的に入手可能で活性炭支持体上のパラジウム触媒
ＤＭＡＰ  ４−ジメチルアミノピリジン
ＭＴＢＥ  メチルｔｅｒｔ−ブチルエーテル
ＳｉＯ２    クロマトグラフィー用のシリカゲル
【実施例】
【００９６】
＜例１＞：２−｛４’−［（３，５−ジフルオロ−４−トリフルオロメチルフェノキシ）ジフルオロメチル］−２，３’，５’−トリフルオロビフェニル−４−イル｝−５−プロピルテトラヒドロピラン
【００９７】
【化２４】
2011195587.tif 000027
本発明による化合物を下記の通り調製する。
【００９８】
１．１    １−ベンジルオキシ−４−ブロモ−２−フルオロベンゼンの合成
【００９９】
【化２５】
2011195587.tif 000028
２１０．０ｇ（１．１０ｍｏｌ）の４−ブロモ−２−フルオロフェノールを１．１ｌのエチルメチルケトンに溶解し、１７５．０ｇ（１．２７ｍｏｌ）の炭酸カリウムおよび１５０．０ｍｌ（１．２６ｍｏｌ）の臭化ベンジルを加える。混合物を５時間還流し、室温において１６時間撹拌する。バッチを濾過し、濾液を乾固するまで濃縮する。粗生成物をヘプタンより低温において結晶化する。
【０１００】
１．２    ４−ベンジルオキシ−３−フルオロベンズアルデヒドの合成
【０１０１】
【化２６】
2011195587.tif 000029
最初に、２５．９ｇ（１．０７ｍｏｌ）の削り状マグネシウムを２００ｍｌのＴＨＦに導入し、７００ｍｌのＴＨＦ中の２８５．６ｇ（１．０２ｍｏｌ）の１−ベンジルオキシ−４−ブロモ−２−フルオロベンゼンの溶液を、グリニャール反応の開始後に穏やかな還流が維持される速度によって滴下で加える。添加が完了した時点で混合物を１０００ｍｌのＴＨＦで希釈し、バッチを沸騰で１時間加熱する。グリニャール試薬の溶液を０℃まで冷却し、１００ｍｌのＴＨＦ中の１１８ｍｌ（１．０７ｍｏｌ）のＮ−ホルミルモルホリンを滴下で加える。１時間後、混合物をＭＴＢＥで希釈し、希塩酸を使用して加水分解する。有機相を分離除去し、水相をＭＴＢＥで抽出する。合わされた有機相を飽和塩化ナトリウム溶液で洗浄し、硫酸ナトリウムを使用して乾燥する。溶液を乾固するまで濃縮し、粗生成物をｎ−ヘプタン：ＭＴＢＥより再結晶する。
【０１０２】
１．３    ２−（４−ベンジルオキシ−３−フルオロフェニル）−４−ブロモ−５−プロピルテトラヒドロピランの合成
【０１０３】
【化２７】
2011195587.tif 000030
最初に、１８８．０ｇ（０．７９ｍｏｌ）の４−ベンジルオキシ−３−フルオロベンズアルデヒドを、１０００ｍｌのジクロロメタンに０℃において９０．０ｇ（０．７９ｍｏｌ）の２−ビニルペンタン−１−オールと共に導入する。１７６．０ｇ（０．３９ｍｏｌ）の臭化ビスマス（ＩＩＩ）を数回に分けて加え、混合物を室温において１９時間撹拌する。不溶性成分を分離除去し、混合物を吸引濾過する（ＳｉＯ２、ＣＨ２Ｃｌ２）。濾液を乾固するまで濃縮し、残渣をカラムクロマトグラフィー（ＳｉＯ２、ｎ−ヘプタン：ＭＴＢＥ＝４：１）によって精製する。得られる油分をクロロブタンに取得溶解し、溶液を冷エタノールに滴下で加える。沈殿する結晶を回収し、ｎ−ヘプタンより再び再結晶する。このようにして、２−（４−ベンジルオキシ−３−フルオロフェニル）−４−ブロモ−５−プロピルテトラヒドロピランを帯黄色の固体として得る。
【０１０４】
１．４    ２−フルオロ−４−（５−プロピルテトラヒドロピラン−２−イル）フェノールの合成
【０１０５】
【化２８】
2011195587.tif 000031
Ｐｄ／Ｃ（５％のＰｄ）および８６．０ｍｌ（０．６０ｍｏｌ）のトリエチルアミンの存在下、トルエン／水において、１２３．０ｇ（０．３０ｍｏｌ）の２−（４−ベンジルオキシ−３−フルオロフェニル）−４−ブロモ−５−プロピルテトラヒドロピランを水素化する。反応溶液をＭＴＢＥで希釈し、有機相を分離除去する。水相をＭＴＢＥで抽出する。合わされた有機相を水洗し、硫酸ナトリウムを使用して乾燥する。溶液を乾固するまで濃縮し、以下の反応で残渣を直接使用する。
【０１０６】
１．５    トリフルオロメタンスルホン酸２−フルオロ−４−（トランス−５−プロピルテトラヒドロピラン−２−イル）フェニルの合成
【０１０７】
【化２９】
2011195587.tif 000032
最初に、６２．０ｇ（０．２６ｍｏｌ）の２−フルオロ−４−（５−プロピルテトラヒドロピラン−２−イル）フェノールを６００ｍｌのジクロロメタンに０℃において５５．０ｍｌ（０．４０ｍｏｌ）のトリエチルアミンおよび０．６５ｇ（５．３２ｍｍｏｌ）のＤＭＡＰと共に導入する。４５．０ｍｌ（０．２７ｍｏｌ）のトリフルオロメタンスルホン酸無水物（Ｔｆ２Ｏ）を量り入れ、混合物を室温において１７時間撹拌する。バッチを水洗し、水相をジクロロメタンで抽出する。合わされた有機相を硫酸ナトリウムを使用して乾燥し、溶液を乾固するまで濃縮する。残渣をカラムクロマトグラフィーにより精製して、トリフルオロメタンスルホン酸２−フルオロ−４−（トランス−５−プロピルテトラヒドロピラン−２−イル）フェニルを無色の液体として得る。
【０１０８】
１．６    ２−｛４’−［（３，５−ジフルオロ−４−トリフルオロメチルフェノキシ）ジフルオロメチル］−２，３’，５’−トリフルオロビフェニル−４−イル｝−５−プロピルテトラヒドロピランの合成
【０１０９】
【化３０】
2011195587.tif 000033
１０．０ｇ（２７．０ｍｍｏｌ）のトリフルオロメタンスルホン酸２−フルオロ−４−（トランス−５−プロピルテトラヒドロピラン−２−イル）フェニルおよび１４．３ｇ（２９．４ｍｍｏｌ）の２−｛４−［（３，５−ジフルオロ−４−トリフルオロメチルフェノキシ）ジフルオロメチル］−３，５−ジフルオロフェニル｝−４，４，５，５−テトラメチル−１，３，２−ジオキサボロラン、１．５０ｇ（１．３０ｍｍｏｌ）のテトラキス（トリフェニルホスフィン）パラジウム（０）および３０ｍｌの２Ｎ炭酸ナトリウム溶液の１００ｍｌのトルエン／エタノール（１：１）中の混合物を還流下で２０時間加熱する。冷却後、有機相を分離除去し、水相をＭＴＢＥで抽出する。合わされた有機相を水洗する。硫酸ナトリウムを使用して溶液を乾燥し、乾固するまで濃縮する。残渣をカラムクロマトグラフィー（ＳｉＯ２、ｎ−ヘプタン：トルエン＝７：３）によって精製する。エタノールおよびｎ−ヘプタンからの再結晶により更なる精製を行い、２−｛４’−［（３，５−ジフルオロ−４−トリフルオロメチルフェノキシ）ジフルオロメチル］−２，３’，５’−トリフルオロビフェニル−４−イル｝−５−プロピルテトラヒドロピランを無色の固体（融点９５℃）として与える。
【０１１０】
【表１】
2011195587.tif 000034
【０１１１】
【表２】
2011195587.tif 000035
【０１１２】
【表３】
2011195587.tif 000036
【０１１３】
【表４】
2011195587.tif 000037
例１からの化合物は、比較例３よりも高い外挿透明点と、より好ましいΔεおよびΔｎの組み合わせを有する。更に、例１からの化合物は、ネマチックＬＣ媒体において、より高い溶解性を有する。
【０１１４】
化合物「ＡＧＵＱＵ−３−Ｔ」の有利な特性は、ΔεΔｎ量において逆の傾向が観察されるため、互いに文献より既知の比較例２および比較例３の化合物の比較からは明らかではなかった。
【０１１５】
【表５】
2011195587.tif 000038
【０１１６】
＜例２＞：２−｛４’−［（３，５−ジフルオロ−４−トリフルオロメチルフェノキシ）ジフルオロメチル］−２，３’，５’−トリフルオロビフェニル−４−イル｝−５−エチルテトラヒドロピラン
【０１１７】
【化３１】
2011195587.tif 000039
本発明による化合物を下記の通り調製する。
【０１１８】
２．１    ４−ブロモ−２−（４−ブロモ−３−フルオロフェニル）−５−エチルテトラヒドロピランの合成
【０１１９】
【化３２】
2011195587.tif 000040
最初に、７２．９ｇ（０．１６ｍｏｌ）の臭化ビスマス（ＩＩＩ）を５０ｍｌのトルエンに−１０℃において導入し、２５０ｍｌのトルエン中の５０．０ｇ（０．２５ｍｏｌ）の４−ブロモ−３−フルオロベンズアルデヒドの溶液を滴下で加える。この温度において、５０ｍｌのトルエン中の２７．０ｇ（０．２７ｍｏｌ）の２−エチルブタ−３−エン−１−オールの溶液を量り入れ、混合物を１０℃において２時間撹拌する。希塩酸バッチに加え、有機相を分離除去する。水相をトルエンで抽出し、合わされた有機相を、水、飽和炭酸水素ナトリウム溶液および飽和塩化ナトリウム溶液によって順次洗浄する。硫酸ナトリウムを使用して溶液を乾燥し、乾固するまで濃縮する。粗生成物をカラムクロマトグラフィー（ＳｉＯ２、ｎ−ヘプタン：トルエン＝２：１）によって精製し、４−ブロモ−２−（４−ブロモ−３−フルオロフェニル）−５−エチルテトラヒドロピランを無色の油分として得る。
【０１２０】
２．２    ４−ブロモ−５−エチル−２−［３−フルオロ−４−（４，４，５，５−テトラメチル−１，３，２−ジオキサボロラン−２−イル）フェニル］テトラヒドロピランの合成
【０１２１】
【化３３】
2011195587.tif 000041
７５．０ｇ（０．２０ｍｏｌ）の４−ブロモ−２−（４−ブロモ−３−フルオロフェニル）−５−エチルテトラヒドロピランを１０５℃において１８時間４００ｍｌのトルエン中で、６０．０ｇ（０．２４ｍｏｌ）のビス（ピナコラト）ジボロン、５０．０ｇ（０．５１ｍｏｌ）の酢酸カリウムおよび１．５ｇ（２．０４ｍｍｏｌ）の塩化［１，１’−ビス（ジフェニルホスフィン）フェロセン］パラジウム（ＩＩ）と共に加熱する。冷却後、混合物を水洗し、有機相を分離除去する。水相をトルエンで抽出し、合わされた有機相を飽和塩化ナトリウム溶液で洗浄する。硫酸ナトリウムを使用して溶液を乾燥し、乾固するまで濃縮する。粗生成物をカラムクロマトグラフィー（ＳｉＯ２、ｎ−ヘプタン：トルエン＝１：１）によって精製し、４−ブロモ−５−エチル−２−［３−フルオロ−４−（４，４，５，５−テトラメチル−１，３，２−ジオキサボロラン−２−イル）フェニル］テトラヒドロピランを帯黄色の油分として得る。
【０１２２】
２．３    ５−エチル−２−［３−フルオロ−４−（４，４，５，５−テトラメチル−１，３，２−ジオキサボロラン−２−イル）フェニル］テトラヒドロピランの合成
【０１２３】
【化３４】
2011195587.tif 000042
１８．０ｇ（３６．２ｍｍｏｌ）の４−ブロモ−５−エチル−２−［３−フルオロ−４−（４，４，５，５−テトラメチル−１，３，２−ジオキサボロラン−２−イル）フェニル］テトラヒドロピランを、３０時間、５ｂａｒの水素圧、８０℃で、トルエン／水中において、Ｐｄ／Ｃ（５％のＰｄ）および１２．７ｍｌ（８８．１ｍｍｏｌ）のトリエチルアミン存在下で水素化する。有機相を分離除去し、吸引濾過する（ＳｉＯ２、トルエン）。濾液を乾固するまで濃縮して、残渣をエタノールより低温において再結晶し、５−エチル−２−［３−フルオロ−４−（４，４，５，５−テトラメチル−１，３，２−ジオキサボロラン−２−イル）フェニル］テトラヒドロピランを無色の固体として得る。
【０１２４】
２．４    ２−｛４’−［（３，５−ジフルオロ−４−トリフルオロメチルフェノキシ）ジフルオロメチル］−２，３’，５’−トリフルオロビフェニル−４−イル｝−５−エチルテトラヒドロピランの合成
【０１２５】
【化３５】
2011195587.tif 000043
最初に、５．２０ｇ（１５．０ｍｍｏｌ）の５−エチル−２−［３−フルオロ−４−（４，４，５，５−テトラメチル−１，３，２−ジオキサボロラン−２−イル）フェニル］テトラヒドロピランを、３５ｍｌのＴＨＦに、６．９３ｇ（１５．０ｍｍｏｌ）の５−（（４−ブロモ−２，６−ジフルオロフェニル）ジフルオロメトキシ）−１，３−ジフルオロ−２−（トリフルオロメチル）ベンゼンと共に導入する。５９０ｍｇ（０．７５ｍｍｏｌ）の塩化ビス（トリ−ｏ−トリルホスフィン）パラジウム（ＩＩ）および０．１ｍｌ（０．７５ｍｍｏｌ）のトリエチルアミンを加える。混合物を５０℃まで加熱し、１５ｍｌの水中の２．４１ｇ（２４．０ｍｍｏｌ）の炭酸水素カリウムの溶液を加える。この温度において３時間後、水およびＭＴＢＥを加え、有機相を分離除去する。水相をＭＴＢＥで洗浄して、合わされた有機相を飽和塩化ナトリウム溶液で洗浄し、硫酸ナトリウムを使用して乾燥する。溶液を乾固するまで濃縮し、粗生成物をカラムクロマトグラフィー（ＳｉＯ２、ｎ−ヘプタン：トルエン＝１：１）によって精製する。エタノールおよびｎ−ヘプタンからの再結晶によって更なる精製を行い、２−｛４’−［（３，５−ジフルオロ−４−トリフルオロメチルフェノキシ）ジフルオロメチル］−２，３’，５’−トリフルオロビフェニル−４−イル｝−５−エチルテトラヒドロピランを、９０℃の融点を有する無色の固体として得る。
【０１２６】
【表６】
2011195587.tif 000044
【０１２７】
【表７】
2011195587.tif 000045
【０１２８】
【表８】
2011195587.tif 000046
【０１２９】
【表９】
2011195587.tif 000047
例２からの化合物は高い外挿透明点、およびΔεおよびΔｎの好ましい組み合わせを有する。該化合物は、ネマチック媒体において容易に溶解できる。比較例４および５は、これを示さない。
【０１３０】
【表１０】
2011195587.tif 000048
【０１３１】
＜例３＞：２−｛４’−［（３，５−ジフルオロ−４−トリフルオロメチルフェノキシ）ジフルオロメチル］−２，３’，５’−トリフルオロビフェニル−４−イル｝−５−ペンチルテトラヒドロピラン
【０１３２】
【化３６】
2011195587.tif 000049
本発明による化合物を、例２に類似して調製する。
【０１３３】
２−｛４’−［（３，５−ジフルオロ−４−トリフルオロメチルフェノキシ）ジフルオロメチル］−２，３’，５’−トリフルオロビフェニル−４−イル｝−５−ペンチルテトラヒドロピランを、７５℃の融点を有する無色の固体として得る。
【０１３４】
【表１１】
2011195587.tif 000050
【０１３５】
【表１２】
2011195587.tif 000051
【０１３６】
【表１３】
2011195587.tif 000052
【０１３７】
【表１４】
2011195587.tif 000053
例３からの化合物は高い外挿透明点、およびΔεおよびΔｎの好ましい組み合わせを有する。該化合物は比較的広いネマチック相を有し、ネマチック媒体において容易に溶解できる。
【０１３８】
＜例４＞：５−ブチル−２−｛４’−［（３，５−ジフルオロ−４−トリフルオロメチルフェノキシ）ジフルオロメチル］−２，３’，５’−トリフルオロビフェニル−４−イル｝テトラヒドロピラン
【０１３９】
【化３７】
2011195587.tif 000054
５−ブチル−２−［３−フルオロ−４−（４，４，５，５−テトラメチル−１，３，２−ジオキサボロラン−２−イル）フェニル］テトラヒドロピランの５−（（４−ブロモ−２，６−ジフルオロフェニル）ジフルオロメトキシ）−１，３−ジフルオロ−２−（トリフルオロメチル）ベンゼンへの鈴木カップリングにより、例２に類似して本発明による化合物を調製する。５−ブチル−２−｛４’−［（３，５−ジフルオロ−４−トリフルオロメチルフェノキシ）ジフルオロメチル］−２，３’，５’−トリフルオロビフェニル−４−イル｝テトラヒドロピランを、８８℃の融点を有する無色の固体として得る。合成が成功していることが、ＮＭＲ分光法（１Ｈ、１９Ｆ、１３Ｃ）および質量分析（ＥＩ）により完全に確認される。
【０１４０】
【表１５】
2011195587.tif 000055
例４からの化合物は高い外挿透明点、およびΔεおよびΔｎの好ましい組み合わせを有する。該化合物はネマチック相を有し、ネマチック媒体において容易に溶解できる。
【０１４１】
＜例５＞：２−｛４’−［（３，５−ジフルオロ−４−トリフルオロメチルフェノキシ）ジフルオロメチル］−２，３’，５’−トリフルオロビフェニル−４−イル｝−５−ヘプチルテトラヒドロピラン
【０１４２】
【化３８】
2011195587.tif 000056
２−［３−フルオロ−４−（４，４，５，５−テトラメチル−１，３，２−ジオキサボロラン−２−イル）フェニル］−５−ヘプチルテトラヒドロピランの５−（（４−ブロモ−２，６−ジフルオロフェニル）ジフルオロメトキシ）−１，３−ジフルオロ−２−（トリフルオロメチル）ベンゼンへの鈴木カップリングにより、例２に類似して本発明による化合物を調製する。
【０１４３】
２−｛４’−［（３，５−ジフルオロ−４−トリフルオロメチルフェノキシ）ジフルオロメチル］−２，３’，５’−トリフルオロビフェニル−４−イル｝−５−ヘプチルテトラヒドロピランを、６８℃の融点を有する無色の固体として得る。合成が成功していることを、ＮＭＲ分光法（１Ｈ、１９Ｆ、１３Ｃ）および質量分析（ＥＩ）により完全に確認する。
【０１４４】
【表１６】
2011195587.tif 000057
例５からの化合物は高い外挿透明点、およびΔεおよびΔｎの好ましい組み合わせを有する。該化合物はネマチック相を有し、ネマチック媒体において容易に溶解できる。
【０１４５】
＜例６＞：４−［（３，５−ジフルオロ−４−トリフルオロメチルフェノキシ）ジフルオロメチル］−４’−（４−エチルシクロヘキシル）−３，５，２’−トリフルオロビフェニル
【０１４６】
【化３９】
2011195587.tif 000058
本発明による化合物４−［（３，５−ジフルオロ−４−トリフルオロメチルフェノキシ）ジフルオロメチル］−４’−（４−エチルシクロヘキシル）−３，５，２’−トリフルオロビフェニルを下記の通り調製する。
【０１４７】
【化４０】
2011195587.tif 000059
０．１１ｍｌ（２．３３ｍｍｏｌ）の抱水ヒドラジンを、９．７０ｇ（２２．１ｍｍｏｌ）の５−（（４−ブロモ−２，６−ジフルオロフェニル）ジフルオロメトキシ）−１，３−ジフルオロ−２−（トリフルオロメチル）ベンゼン、１２ｍｌ（１８ｍｍｏｌ）の１．５Ｎメタホウ酸ナトリウム水溶液および０．６２ｇ（０．８８ｍｍｏｌ）の塩化ビス（トリフェニルホスフィン）パラジウム（ＩＩ）の１５０ｍｌのＴＨＦ中の混合物に室温において加える。６．１ｇ（２４．３ｍｍｏｌ）の４−（４−エチルシクロヘキシル）−２−フルオロベンゼンボロン酸を加え、混合物を沸騰で１８時間加熱する。冷却後、水を加え、バッチをＭＴＢＥで抽出する。水相をＭＴＢＥで抽出し、合わされた有機相を水および飽和塩化ナトリウム溶液で洗浄する。硫酸ナトリウムを使用して溶液を乾燥し、乾固するまで濃縮する。粗生成物をカラムクロマトグラフィー（ＳｉＯ２、ｎ−ヘプタン：１−クロロブタン＝９：１）によって精製する。エタノールおよびｎ−ヘプタンからの再結晶によって更なる精製を行い、４−［（３，５−ジフルオロ−４−トリフルオロメチルフェノキシ）ジフルオロメチル］−４’−（４−エチルシクロヘキシル）−３，５，２’−トリフルオロビフェニルを、７７℃の融点を有する無色の固体として与える。
【０１４８】
【表１７】
2011195587.tif 000060
【０１４９】
【表１８】
2011195587.tif 000061
【０１５０】
【表１９】
2011195587.tif 000062
【０１５１】
【表２０】
2011195587.tif 000063
例６からの化合物は、本発明による媒体において使用するために、文献より既知の比較例６よりも著しくより良好な特性を有する。例６は、より広いネマチック相を有し、より好ましいΔε・Δｎの値を有する。
【０１５２】
＜例７＞：４−［（３，５−ジフルオロ−４−トリフルオロメチルフェノキシ）ジフルオロメチル］−４’−（４−プロピルシクロヘキシル）−３，５，２’−トリフルオロビフェニル
【０１５３】
【化４１】
2011195587.tif 000064
出発材料として４−（４−プロピルシクロヘキシル）−２−フルオロベンゼンボロン酸を使用し、例６に類似して本発明による化合物を調製する。
【０１５４】
４−［（３，５−ジフルオロ−４−トリフルオロメチルフェノキシ）ジフルオロメチル］−４’−（４−プロピルシクロヘキシル）−３，５，２’−トリフルオロビフェニルを、８６℃の融点を有する無色の固体として得る。
【０１５５】
【表２１】
2011195587.tif 000065
【０１５６】
【表２２】
2011195587.tif 000066
【０１５７】
【表２３】
2011195587.tif 000067
【０１５８】
【表２４】
2011195587.tif 000068
例７からの化合物は、比較例よりも、より広いネマチック相、より高い透明点、ΔεおよびΔｎのより好ましい組み合わせを有する。
【０１５９】
＜例８＞：４−［（３，５−ジフルオロ−４−トリフルオロメチルフェノキシ）ジフルオロメチル］−４’−（４−ペンチルシクロヘキシル）−３，５，２’−トリフルオロビフェニル
【０１６０】
【化４２】
2011195587.tif 000069
出発材料として４−（４−ペンチルシクロヘキシル）−２−フルオロベンゼンボロン酸を使用し、例５に類似して本発明による化合物を調製する。
【０１６１】
４−［（３，５−ジフルオロ−４−トリフルオロメチルフェノキシ）ジフルオロメチル］−４’−（４−ペンチルシクロヘキシル）−３，５，２’−トリフルオロビフェニルを、７４℃の融点を有する無色の固体として得る。
【０１６２】
【表２５】
2011195587.tif 000070
【０１６３】
【表２６】
2011195587.tif 000071
【０１６４】
【表２７】
2011195587.tif 000072
【０１６５】
【表２８】
2011195587.tif 000073
例８からの化合物は高い透明点、およびΔεおよびΔｎの好ましい組み合わせを有する。該化合物は広いネマチック相を有し、ネマチック媒体において容易に溶解できる。
【０１６６】
＜例９＞：４−［（３，５−ジフルオロ−４−トリフルオロメチルフェノキシ）ジフルオロメチル］−３，５，２’−トリフルオロ−４”−プロピル−［１，１’；４’，１”］ターフェニル
【０１６７】
【化４３】
2011195587.tif 000074
本発明による化合物４−［（３，５−ジフルオロ−４−トリフルオロメチルフェノキシ）ジフルオロメチル］−３，５，２’−トリフルオロ−４”−プロピル−［１，１’；４’，１”］ターフェニルを下記の通り調製する。
【０１６８】
【化４４】
2011195587.tif 000075
０．１１ｍｌ（２．３３ｍｍｏｌ）の抱水ヒドラジンを、１０．３ｇ（２３．４ｍｍｏｌ）の５−（（４−ブロモ−２，６−ジフルオロフェニル）ジフルオロメトキシ）−１，３−ジフルオロ−２−（トリフルオロメチル）ベンゼン、１２ｍｌ（１８ｍｍｏｌ）の１．５Ｎメタホウ酸ナトリウム水溶液および０．６２ｇ（０．８８ｍｍｏｌ）の塩化ビス（トリフェニルホスフィン）パラジウム（ＩＩ）の１５０ｍｌのＴＨＦ中の混合物に室温において加える。６．０ｇ（２３．２ｍｍｏｌ）の３−フルオロ−４’−プロピルビフェン−４−イルボロン酸を加え、混合物を沸騰で１９時間加熱する。冷却後、水を加え、バッチをＭＴＢＥで抽出する。水相をＭＴＢＥで抽出し、合わされた有機相を水および飽和塩化ナトリウム溶液で洗浄する。硫酸ナトリウムを使用して溶液を乾燥し、乾固するまで濃縮する。粗生成物をカラムクロマトグラフィー（ＳｉＯ２、ｎ−ヘプタン：１−クロロブタン＝９：１）によって精製する。エタノールおよびｎ−ヘプタンからの再結晶によって更なる精製を行い、４−［（３，５−ジフルオロ−４−トリフルオロメチルフェノキシ）ジフルオロメチル］−３，５，２’−トリフルオロ−４”−プロピル−［１，１’；４’，１”］ターフェニルを、１２８℃の融点を有する無色の固体として与える。
【０１６９】
【表２９】
2011195587.tif 000076
【０１７０】
【表３０】
2011195587.tif 000077
【０１７１】
【表３１】
2011195587.tif 000078
【０１７２】
【表３２】
2011195587.tif 000079
例９からの化合物は高い透明点、およびΔεおよびΔｎの良好な組み合わせを有する。例９からの化合物は、特に高いΔｎによって際立っている。
【０１７３】
＜例１０＞：４−［（３，５−ジフルオロ−４−トリフルオロメチルフェノキシ）ジフルオロメチル］−３，５，２’−トリフルオロ−４”−ペンチル−［１，１’；４’，１”］ターフェニル
【０１７４】
【化４５】
2011195587.tif 000080
出発材料として３−フルオロ−４’−ペンチルビフェン−４−イルボロン酸を使用し、例９に類似して本発明による化合物を調製する。
【０１７５】
４−［（３，５−ジフルオロ−４−トリフルオロメチルフェノキシ）ジフルオロメチル］−３，５，２’−トリフルオロ−４”−ペンチル−［１，１’；４’，１”］ターフェニルを、９６℃の融点を有する無色の固体として得る。
【０１７６】
【表３３】
2011195587.tif 000081
【０１７７】
【表３４】
2011195587.tif 000082
【０１７８】
【表３５】
2011195587.tif 000083
【０１７９】
【表３６】
2011195587.tif 000084
例１０からの化合物は高い透明点、およびΔεおよびΔｎの良好な組み合わせを有する。該化合物はネマチック相を有し、ネマチック媒体において容易に溶解できる。
【０１８０】
＜混合物例＞
液晶ベース混合物（ホスト）の成分を記載するために、以下の頭字語を使用する。添え字ｎは１〜９の値を採用する。以下の化合物は、本発明による液晶媒体の調製に適切である。
【０１８１】
【表３７】
2011195587.tif 000085
【０１８２】
【表３８】
2011195587.tif 000086
好ましくは、以下のモノマーを使用する。
【０１８３】
【表３９】
2011195587.tif 000087
ＲＭ２２０は、相シーケンスＣ８２．５Ｎ９７Ｉを有する。
【０１８４】
ＲＭ２５７は、相シーケンスＣ６６Ｎ１２７Ｉを有する。
【０１８５】
好ましくは、以下の添加剤を使用する（ＤＰ：キラルドーパント、ＩＮ：重合開始剤）。
【０１８６】
【表４０】
2011195587.tif 000088
ＬＣ混合物のための更なるキラルドーパントおよび重合開始剤は当業者に既知であり、本明細書において明示的に述べられている。
【０１８７】
記載通り、重合前に媒体の特性を解析する。次いで、ブルー相において、照射して（１８０秒）ＲＭ成分を重合する。得られた媒体の特性を再び解析する。
【０１８８】
＜重合に関する記載＞
サンプルを重合する前に、約１０ミクロンの厚みおよび２×２．５ｃｍの面積を有するテストセルにおいて媒体の相特性を決定する。毛細管現象によって７５℃の温度で充填を行う。加熱ステージを備える偏光顕微鏡下で１℃／分の温度連鎖において、未重合の媒体を測定する。約１．５ｍＷ／ｃｍ２の有効出力を有するＵＶランプ（Ｈｏｎｌｅ社、Ｂｌｕｅｐｏｉｎｔ  ２．１、３６５ｎｍ干渉フィルター）を使用して、１８０秒間の照射によって媒体の重合を行う。重合は、電気光学的テストセル内において直接行う。最初に、媒体がブルー相Ｉ（ＢＰ−Ｉ）内にある温度において重合を行う。複数の段階的工程において重合を行い、これにより徐々に重合が完了する結果となる。一般に、重合中に、ブルー相の温度範囲が変化する。従って、それぞれの段階的工程間において、媒体が引き続きブルー相内にあるように温度を適合させる。実際には、このことは、それぞれ約５秒以上の照射操作後に偏光顕微鏡下においてサンプルを観察することによって行うことができる。サンプルがより暗くなる場合、このことは、等方相への転移を意味する。それに応じて、次の段階的工程のための温度を下げる。示される照射強度において最大の安定化の結果となる全照射時間は、典型的には１８０秒である。さらには、最適化された照射／温度プログラムに従って、重合を行うことができる。あるいは、特に、重合前に既に広いブルー相が存在している場合、１回の照射工程において重合を行うこともできる。
【０１８９】
＜電気光学的特性の解析＞
上記のブルー相の重合および安定化後、ブルー相の相幅を決定する。引き続き、この範囲内、および、また所望により範囲外の種々の温度において、電気光学的特性の解析を行う。
【０１９０】
使用されるテストセルには、片側においてセル表面上に交差指電極が取り付けられている。セル間隙、電極間距離および電極幅は、典型的には、それぞれ１〜１０ミクロンである。下では、この均一な寸法を「間隙幅」で呼称する。電極で覆われている面積は約０．４ｃｍ２である。テストセルは配向層を有していない。電気光学的特性を解析するために、直交偏光フィルターの間にセルを配置する。ここで、電極の長軸は、偏光フィルターの軸に対して４５°の角度をとる。セル面に対して直角に、または、偏光顕微鏡上の高感度カメラを用い、ＤＭＳ３０１（Ａｕｔｒｏｎｉｃ−Ｍｅｌｃｈｅｒｓ社）を使用して測定を行う。電圧を印加していない状態において、既述の配置は本質的に暗画像を与える（０％透過と定義）。
【０１９１】
テストセルにおいて最初に特性動作電圧、次いで応答時間を測定する。下記の通り、セル電極における動作電圧は、交流正弦（周波数１００Ｈｚ）および可変振幅の矩形電圧の形式で印加される。
【０１９２】
電圧を印加していない状態における透過率を０％と定義する。動作電圧を増加しながら、透過率を測定する。約１００％強度の最大値に到達をもって、動作電圧の特性量Ｖ１００と定義する。同様に、最大透過率の１０％において、特性電圧Ｖ１０を定義する。これらの値は、任意にブルー相の領域における種々の温度、どんな場合でも室温（２０℃）において測定される。
【０１９３】
ブルー相の温度範囲の下限域において、比較的高い特性動作電圧Ｖ１００が観測される。温度範囲の上限域（透明点に近い）においては、Ｖ１００の値が著しく増加する。最小動作電圧の領域においては、温度と共に、Ｖ１００が一般に唯一徐々に増加する。この温度範囲はＴ１およびＴ２によって限定され、安定な平坦温度範囲（ｆｌａｔ  ｔｅｍｐｅｒａｔｕｒｅ  ｒａｎｇｅ：ＦＲ）として既知である。この「平坦範囲（ＦＲ）」の幅は（Ｔ２−Ｔ１）であり、平坦範囲幅（ｗｉｄｔｈ  ｏｆ  ｔｈｅ  ｆｌａｔ  ｒａｎｇｅ：ＷＦＲ）として既知である。Ｔ１およびＴ２の正確な値は、Ｖ１００／温度図において、平坦曲線部分ＦＲと、隣接する急峻曲線部分とにおける接線の交点によって決定される。測定の第２段階において、スイッチのオンおよびオフの際の応答時間（τｏｎ、τｏｆｆ）を決定する。応答時間τｏｎは、選択された温度においてＶ１００のレベルにおける電圧を印加後に９０％強度を達成するのにかかる時間によって定義される。応答時間τｏｆｆは、電圧を０Ｖに低下後にＶ１００における最大強度より出発して９０％減少するのにかかる時間によって定義される。また、ブルー相の領域における種々の温度においても、応答時間を決定する。
【０１９４】
更なる特性解析として、ＦＲ内の温度において、０ＶおよびＶ１００の間で動作電圧を連続的に変化させて透過率を測定できる。動作電圧の増加および減少に対する曲線を比較すると、ヒステリシスが生じることがある。例えば、０．５Ｖ１００における透過率の相違および５０％透過における電圧の相違は特性ヒステリシス値であり、それぞれ、ΔＴ５０およびΔＶ５０として既知である。更なる特性量として、スイッチングサイクルを経る前および後において電圧を印加していない状態での透過率の比を測定できる。この透過率比は「メモリー効果」として既知である。理想的な状態におけるメモリー効果の値は１．０である。１より高い値は、セルをスイッチオンおよびオフした後に過剰な残存透過の形式で、ある程度のメモリー効果が存在することを意味する。また、この値は、ブルー相の動作範囲（ＦＲ）内でも決定される。
【０１９５】
他に示さない限り、測定値は２０℃において決定される。
【０１９６】
【表４１】
2011195587.tif 000089
【０１９７】
【表４２】
2011195587.tif 000090
典型的なポリマー安定化混合物は、下表に示す通りの組成を有する。
【０１９８】
【表４３】
2011195587.tif 000091
約３０〜５０℃の温度でブルー相の下限域（詳細は上を参照）において、１回の照射工程で重合性混合物を重合する。ポリマー安定化液晶媒体は、広い温度領域にわたってブルー相を示す。
【０１９９】
また、更なる実施形態の組み合わせおよび本明細書に従う発明の変法が、以下の請求項より生じる。